(57)【要約】【課題】低発熱性と耐摩耗性とを向上できるゴム組成物の製造方法を提供すること。【解決手段】天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を複数段階で混練し、混練の第一段階で該ゴム成分（Ａ）、該カーボンブラック（Ｂ）の全部又は一部、及び該化合物（Ｃ）を加えて混練することを特徴とするゴム組成物の製造方法である。【選択図】なし【特許請求の範囲】
【請求項１】
天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を複数段階で混練し、混練の第一段階で該ゴム成分（Ａ）、該カーボンブラック（Ｂ）の全部又は一部、及び該化合物（Ｃ）を加えて混練することを特徴とするゴム組成物の製造方法。
【請求項２】
前記化合物（Ｃ）が、スルフェンアミド類、チアゾール類、チウラム類、チオウレア類、ジチオカルバミン酸塩類及びキサントゲン酸塩類から選ばれる少なくとも１種の化合物である請求項１に記載のゴム組成物の製造方法。
【請求項３】
前記第一段階におけるゴム組成物の最高温度が、１４０〜１９０℃である請求項１又は２に記載のゴム組成物の製造方法。
【請求項４】
前記第一段階の混練時間が１〜１５分である請求項１〜３のいずれかに記載のゴム組成物の製造法。
【請求項５】
前記スルフェンアミド類が、Ｎ−シクロヘキシル−２−ベンゾチアゾリルスルフェンアミド及びＮ−ｔｅｒｔ−ブチル−２−ベンゾチアゾリルスルフェンアミドから選ばれる少なくとも１種の化合物である請求項２〜４のいずれかに記載のゴム組成物の製造方法。
【請求項６】
前記チアゾール類が、２−メルカプトベンゾチアゾール、ビス（４−メチルベンゾチアゾリル−２）−ジスルフィド及びジ−２−ベンゾチアゾリルジスルフィドから選ばれる少なくとも１種の化合物である請求項２〜４のいずれかに記載のゴム組成物の製造方法。
【請求項７】
前記チウラム類が、テトラキス（２−エチルヘキシル）チウラムジスルフィド及び／又はテトラベンジルチウラムジスルフィドである請求項２〜４のいずれかに記載のゴム組成物の製造方法。
【請求項８】
前記チオウレア類が、チオ尿素、Ｎ，Ｎ’−ジエチルチオ尿素、トリメチルチオ尿素、Ｎ，Ｎ’−ジフェニルチオ尿素及びＮ，Ｎ’−ジメチルチオ尿素から選ばれる少なくとも１種の化合物である請求項２〜４のいずれかに記載のゴム組成物の製造方法。
【請求項９】
前記ジチオカルバミン酸塩類が、ジベンジルジチオカルバミン酸亜鉛、Ｎ−エチル−Ｎ−フェニルジチオカルバミン酸亜鉛、ジメチルジチオカルバミン酸亜鉛及びジメチルジチオカルバミン酸銅から選ばれる少なくとも１種の化合物である請求項２〜４のいずれかに記載のゴム組成物の製造方法。
【請求項１０】
前記キサントゲン酸塩類が、イソプロピルキサントゲン酸亜鉛である請求項２〜４のいずれかに記載のゴム組成物の製造方法。
【請求項１１】
前記充填材（Ｂ'）全量中、カーボンブラック（Ｂ）が１００質量％である請求項１〜１０のいずれかに記載のゴム組成物の製造方法。
【請求項１２】
前記第一段階において、前記ゴム成分（Ａ）及び前記カーボンブラック（Ｂ）の全部又は一部を混練した後に前記化合物（Ｃ）を加えて、さらに混練することを特徴とする請求項１〜１１のいずれかに記載のゴム組成物の製造方法。
【請求項１３】
天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を３段階以上の混練段階で混練し、混練の第一段階（Ｘ）で該ゴム成分（Ａ）、該カーボンブラック（Ｂ）の全部又は一部を混練し、混練の第二段階以降で且つ最終段階より前の段階（Ｙ）で該化合物（Ｃ）を加えて混練し、混練の最終段階（Ｚ）で加硫剤を加えて混練することを特徴とするゴム組成物の製造方法。
【発明の詳細な説明】
【技術分野】
【０００１】
本発明は、低発熱性と耐摩耗性とを向上する、カーボンブラックを含むゴム組成物の製造方法に関するものである。
【背景技術】
【０００２】
近年、環境問題への関心の高まりに伴う世界的な二酸化炭素排出の規制の動きに関連して、自動車の低燃費化に関する要求が高まりつつある。このような要求に対応するため、タイヤには転がり抵抗の低減が求められている。タイヤの転がり抵抗を低減する手法として、低発熱性のゴム組成物をタイヤに適用する手法が挙げられる。
発熱性の低いゴム組成物を得る手法としては、合成ジエン系ゴムの場合では、ゴム組成物として、カーボンブラック及びシリカとの親和性を高めた重合体を使用する方法（例えば、特許文献１参照）が挙げられる。また、天然ゴムの場合では、天然ゴムを変性させた変性天然ゴムに反応性の高いカーボンブラックを配合する方法（例えば、特許文献２参照）が挙げられる。
特許文献１及び２によれば、カーボンブラックなどの充填材とゴム成分との親和性を高めることにより、ゴム組成物の発熱性を低くすることができる。これにより、ヒステリシスロスの低いタイヤを得ることができる。
しかしながら、自動車の低燃費化が一層進むにつれて、タイヤにも低発熱性の更なる改良と耐摩耗性との両立が望まれていた。
【先行技術文献】
【特許文献】
【０００３】
【特許文献１】特開２００３−５１４０７９号公報
【特許文献２】国際公開２００７／０６６６８９号
【発明の概要】
【発明が解決しようとする課題】
【０００４】
本発明は、低発熱性と耐摩耗性とを向上できるゴム組成物の製造方法を提供することを課題とする。
【課題を解決するための手段】
【０００５】
本発明者は、上記課題を解決するために、種々実験的に解析した結果、特定の加硫促進剤を用いることにより、ゴム組成物中のカーボンブラックの分散性をさらに改良し得ることを見出し、本発明を完成させるに至った。
即ち、本発明は、
［１］  天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を複数段階で混練し、混練の第一段階で該ゴム成分（Ａ）、該カーボンブラック（Ｂ）の全部又は一部、及び該化合物（Ｃ）を加えて混練することを特徴とするゴム組成物の製造方法、及び
［２］  天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を３段階以上の混練段階で混練し、混練の第一段階（Ｘ）で該ゴム成分（Ａ）、該カーボンブラック（Ｂ）の全部又は一部を混練し、混練の第二段階以降で且つ最終段階より前の段階（Ｙ）で該化合物（Ｃ）を加えて混練し、混練の最終段階（Ｚ）で加硫剤を加えて混練することを特徴とするゴム組成物の製造方法である。
【発明の効果】
【０００６】
本発明により、低発熱性と耐摩耗性とを向上できるゴム組成物の製造方法を提供することができる。
【発明を実施するための形態】
【０００７】
以下に、本発明を詳細に説明する。
本発明のゴム組成物の製造方法の第１の態様は、天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を複数段階で混練し、混練の第一段階で該ゴム成分（Ａ）、該カーボンブラック（Ｂ）の全部又は一部、及び該化合物（Ｃ）を加えて混練することを特徴とする。
本発明において、混練の第一段階で化合物（Ｃ）を加えて混練するのは、カーボンブラックの分散性を向上して補強性を高めることにより、ゴム組成物の低発熱性を高める（ヒステリシスロスを低減する）と共に耐摩耗性を向上させるためである。
【０００８】
本発明のゴム組成物の製造方法の第１の態様は、混練の第一段階において、ゴム成分（Ａ）及びカーボンブラック（Ｂ）の全部又は一部を混練した後に化合物（Ｃ）を加えて、さらに混練することが好ましい。これにより、カーボンブラック（Ｂ）の分散性をさらに高めて、より低発熱性の向上したゴム組成物を得ることができる。
【０００９】
混練の第一段階でゴム成分（Ａ）及びカーボンブラック（Ｂ）の全部又は一部を混練した後に、該第一段階の途中で該化合物（Ｃ）を加える場合は、ゴム成分（Ａ）及びカーボンブラック（Ｂ）の全部又は一部を混練した後に、該第一段階の途中で該化合物（Ｃ）を加えるまでの時間を１０〜３００秒とすることが好ましく、１０〜１８０秒とすることがより好ましく、３０〜１８０秒とすることが更に好ましく、３０〜１５０秒とすることが更により好ましく、３０〜１２０秒とすることが特に好ましい。この時間が１０秒以上であればカーボンブラック（Ｂ）のゴム成分（Ａ）中の分散性をより良好にすることができる。この時間が３００秒を超えてもカーボンブラック（Ｂ）のゴム成分（Ａ）中の分散は十分に進行しているので、更なる効果は享受しにくく、上限値を３００秒とすることが好ましく、この観点から上限値を１８０秒とすることがより好ましい。
上記の時間を１０〜３００秒とするためには、例えば、混練の第一段階におけるゴム組成物の最高温度が１５０℃以上の場合は、ゴム組成物の最高温度が１４０℃になった時に化合物（Ｃ）を加え、混練の第一段階におけるゴム組成物の最高温度が１５０℃未満の場合は、ゴム組成物の最高温度より１０℃低い温度になった時に化合物（Ｃ）を加えればよい。
【００１０】
本発明におけるゴム組成物の混練工程は、化合物（Ｃ）を除くその他の加硫促進剤を配合しない混練の第一段階と、加硫剤を配合する混練の最終段階の少なくとも２つの段階を含むものであり、必要に応じ、化合物（Ｃ）を除くその他の加硫剤等を配合しない混練の中間段階を含んでもよい。
【００１１】
また、本発明のゴム組成物の製造方法の第２の態様は、天然ゴム及び合成ジエン系ゴムから選ばれる少なくとも１種からなるゴム成分（Ａ）、窒素吸着比表面積（ＪＩＳ  Ｋ  ６２１７−２：２００１に準拠する。）が１１０ｍ2／ｇを超え、且つＤＢＰ吸収量（ＪＩＳ  Ｋ  ６２１７−４：２００８に準拠する。）が８０ｃｍ3／１００ｇ以上であるカーボンブラック（Ｂ）を７０質量％より多く含有する充填材（Ｂ'）、及び加硫促進剤から選ばれる少なくとも１種の化合物（Ｃ）を配合してなるゴム組成物の製造方法であって、該ゴム組成物を３段階以上の混練段階で混練し、混練の第一段階（Ｘ）で該ゴム成分（Ａ）、該カーボンブラック（Ｂ）の全部又は一部を混練し、混練の第二段階以降でかつ最終段階より前の段階（Ｙ）で該化合物（Ｃ）を加えて混練し、混練の最終段階（Ｚ）で加硫剤を加えて混練することを特徴とする。
【００１２】
本発明の第２の態様において、混練の第一段階で、該ゴム成分（Ａ）及び該カーボンブラック（Ｂ）の全部又は一部を混練りした後、混練の第二段階以降でかつ最終段階より前の段階（Ｙ）で該化合物（Ｃ）を加えて混練するのは、カーボンブラック（Ｂ）がゴム成分（Ａ）中で十分分散してから、カーボンブラック（Ｂ）の表面官能基と化合物（Ｃ）とが反応することができ、カーボンブラックの補強性を更に高めることができるからである。これにより、ゴム組成物の低発熱性をより高くする（ヒステリシスロスを低減する）ことができる。
なお、混練の第二段階で、ゴム組成物にカーボンブラックの一部を加える（混練の第一段階と第二段階とに、カーボンブラックを分割投入する）ことは、カーボンブラック（Ｂ）の分散性を高める観点からは好ましい。但し、混練の第二段階にカーボンブラックの大部分を加えるのは、カーボンブラック（Ｂ）の分散性が向上しない場合がある。
【００１３】
本発明の第１の態様及び第２の態様における混練の第一段階とは、ゴム成分（Ａ）とカーボンブラック（Ｂ）とを混練する最初の段階をいい、最初の段階でゴム成分（Ａ）とカーボンブラック（Ｂ）以外の充填材とを混練する場合やゴム成分（Ａ）のみを予備練りする場合の段階（例えば、天然ゴムの素練り段階）は含まれない。
【００１４】
上記のカーボンブラックの補強性を高め、ゴム組成物の低発熱性及び耐摩耗性を向上させるためには、上記第１の態様及び第２の態様において、混練の第一段階におけるゴム組成物の最高温度が、１４０〜１９０℃であることが好ましく、１４５〜１８０℃であることがより好ましく、１５０〜１７５℃であることがさらに好ましい。
また、混練の第一段階における混練時間が、１〜１５分であることが好ましく、１〜１２分であることがより好ましく、１〜９分であることがさらに好ましく、生産性の観点から１〜６分であることが特に好ましい。混練時間が１分以上であれば、カーボンブラックの補強性を良好にすることができ、混練時間が１５分以下であれば、ゴム成分（Ａ）の過度の分子量低下を招くことがないからである。
【００１５】
上記のカーボンブラックの補強性を高め、ゴム組成物の低発熱性を向上させるためには、本発明の第２の態様に係る混練の第二段階以降でかつ最終段階より前の段階（Ｙ）でのゴム組成物の最高温度が、１３０〜１９０℃であることが好ましく、１４０〜１９０℃であることがより好ましく、１４０〜１８０℃であることがさらに好ましく、１４５〜１７５℃であることが特に好ましい。
また、混練の第二段階における混練時間が、１〜１５分であることが好ましく、１〜１２分であることがより好ましく、１〜９分であることがさらに好ましく、生産性の観点から１〜６分であることが特に好ましい。混練時間が１分以上であれば、カーボンブラックの補強性を良好にすることができ、混練時間が１５分以下であれば、ゴム成分（Ａ）の過度の分子量低下を招くことがないからである。
【００１６】
本発明の第２の態様におけるゴム組成物の混練工程は、ゴム成分（Ａ）及びカーボンブラック（Ｂ）を含む充填材を含み、化合物（Ｃ）を配合しない混練の第一段階と、化合物（Ｃ）を配合し、化合物（Ｃ）を除くその他の加硫促進剤を配合しない混練の第二段階以降でかつ最終段階より前の段階（Ｙ）と、加硫剤を配合する混練の最終段階の少なくとも３つの段階を含むものであり、必要に応じ、段階（Ｙ）以外に、加硫剤を配合しない他の混練の中間段階を含んでもよい。本発明に係るゴム組成物の混練段階は、３〜８段階を含むのが好ましく、３〜６段階を含むのがより好ましく、３〜５段階を含むのが更に好ましい。混練段階が多過ぎると、ゴム組成物の生産性が低下することとなる。
【００１７】
［ゴム成分（Ａ）］
本発明のゴム組成物の製造方法に用いられるゴム成分（Ａ）は、天然ゴム及び合成ジエン系ゴムから選ばれる少なくとも１種からなる。ここで、合成ジエン系ゴムとしては、スチレン-ブタジエン共重合体ゴム（ＳＢＲ）、ポリブタジエンゴム（ＢＲ）、ポリイソプレンゴム（ＩＲ）、ブチルゴム（ＩＩＲ）、ハロゲン化ブチルゴム（臭素化ブチルゴム（Ｂｒ−ＩＩＲ）、塩素化ブチルゴム（Ｃｌ−ＩＩＲ）、イソブチレンとパラメチルスチレンとの共重合体のハロゲン化物等）、エチレン-プロピレン−ジエン三元共重合体ゴム（ＥＰＤＭ）、エチレン−ブタジエン共重合体ゴム（ＥＢＲ）、プロピレン−ブタジエン共重合体ゴム（ＰＢＲ）等を用いることができる。天然ゴム及び合成ジエン系ゴムは、１種単独でも、２種以上のブレンドとして用いてもよい。
本発明においては、乗用車及び軽自動車用空気入りタイヤのトレッド部、特に、トレッド接地部に用いる観点から、スチレン-ブタジエン共重合体ゴム４０〜１００質量％と、天然ゴム、ポリブタジエンゴム及びポリイソプレンゴムから１種以上選ばれる合成ジエン系ゴム６０〜０質量％とからなるゴム成分（Ａ）が好ましく、重車両用空気入りタイヤ（特に、トラック・バス用空気入りタイヤ）のトレッド部、特に、トレッド接地部に用いる観点から、天然ゴム４０〜１００質量％と、ポリブタジエンゴム、ポリイソプレンゴム及びスチレン-ブタジエン共重合体ゴムから１種以上選ばれる合成ジエン系ゴム６０〜０質量％とからなるゴム成分（Ａ）が好ましい。
【００１８】
［充填材（Ｂ’）］
本発明のゴム組成物の製造方法に用いられる充填材（Ｂ’）はカーボンブラック（Ｂ）のみからなることが好ましいが、所望により、充填材（Ｂ’）として、カーボンブラック（Ｂ）に加えて、シリカ、水酸化アルミニウムなどの無機充填材を本発明の課題の解決に反しない範囲で使用することができる。
ゴム組成物の低発熱性と耐摩耗性とを両立させる観点から、本発明に係るゴム組成物が、充填材（Ｂ’）全量中、カーボンブラック（Ｂ）を７０質量％より多く含有することが好ましく、８０質量％以上含有することがより好ましく、カーボンブラック（Ｂ）１００質量％であることが更に好ましい。本発明に係る充填材（Ｂ’）は、ゴム成分（Ａ）１００質量部に対して、２０〜１８０質量部使用することが好ましい。
【００１９】
［カーボンブラック（Ｂ）］
本発明に係るゴム組成物の製造方法に用いられるカーボンブラック（Ｂ）は、カーボンブラックの低発熱性と耐摩耗性とを両立させる観点から、窒素吸着比表面積（ＪＩＳ  Ｋ  ６２１７−２：２００１に準拠する。）が１１０ｍ2／ｇを超えることを要する。カーボンブラックの補強性を確保する観点から窒素吸着比表面積は１１０ｍ2／ｇを超え且つ１８０ｍ2／ｇ以下であることが好ましく、１１２〜１７０ｍ2／ｇであることがさらに好ましい。
また、本発明に係るゴム組成物の製造方法に用いられるカーボンブラック（Ｂ）は、耐摩耗性改良の観点から、ＤＢＰ吸収量（ジブチルフタレート吸収量、ＪＩＳ  Ｋ  ６２１７−４：２００８に準拠する。）が８０ｃｍ3／１００ｇ以上であることを要し、８０〜２００ｃｍ3／１００ｇであることが好ましく、９０〜２００ｃｍ3／１００ｇであることがより好ましく、１１０〜１８０ｃｍ3／１００ｇであることがさらに好ましい。
カーボンブラック（Ｂ）として、具体的には、ＩＳＡＦ（Ｎ２２０）、ＩＳＡＦ−ＨＳ（Ｎ２３４）、ＳＡＦ（Ｎ１１０）、ＳＡＦ−ＨＳ等が好適に挙げられる。
【００２０】
カーボンブラック（Ｂ）は、１種を単独で用いてもよく、２種以上を組み合わせて用いてもよい。
本発明に係るカーボンブラック（Ｂ）は、ゴム成分（Ａ）１００質量部に対して、２０〜１５０質量部使用することが好ましい。２０質量部以上であれば、ゴムの補強性を確保する観点から好ましく、１５０質量部以下であれば、低発熱性の向上（ヒステリシスロスの低減）の観点から好ましい。さらには、３０〜１１０質量部使用することがより好ましい。
【００２１】
［化合物（Ｃ）］
本発明のゴム組成物の製造方法に用いられる化合物（Ｃ）は、加硫促進剤から選ばれる少なくとも１種の化合物であり、スルフェンアミド類、チアゾール類、チウラム類、チオウレア類、ジチオカルバミン酸塩類及びキサントゲン酸塩類から選ばれる少なくとも１種の化合物であることが好ましい。
【００２２】
本発明のゴム組成物の製造方法に用いられるスルフェンアミド類としては、Ｎ−シクロヘキシル−２−ベンゾチアゾリルスルフェンアミド、Ｎ，Ｎ−ジシクロヘキシル−２−ベンゾチアゾリルスルフェンアミド、Ｎ−ｔｅｒｔ−ブチル−２−ベンゾチアゾリルスルフェンアミド、Ｎ−オキシジエチレン−２−ベンゾチアゾリルスルフェンアミド、Ｎ−メチル−２−ベンゾチアゾリルスルフェンアミド、Ｎ−エチル−２−ベンゾチアゾリルスルフェンアミド、Ｎ−プロピル−２−ベンゾチアゾリルスルフェンアミド、Ｎ−ブチル−２−ベンゾチアゾリルスルフェンアミド、Ｎ−ペンチル−２−ベンゾチアゾリルスルフェンアミド、Ｎ−ヘキシル-2-ベンゾチアゾリルスルフェンアミド、Ｎ−ペンチル−２−ベンゾチアゾリルスルフェンアミド、Ｎ−オクチル−２−ベンゾチアゾリルスルフェンアミド、Ｎ−２−エチルヘキシル−２−ベンゾチアゾリルスルフェンアミド、Ｎ−デシル−２−ベンゾチアゾリルスルフェンアミド、Ｎ−ドデシル−２−ベンゾチアゾリルスルフェンアミド、Ｎ−ステアリル−２−ベンゾチアゾリルスルフェンアミド、Ｎ，Ｎ−ジメチル−２−ベンゾチアゾリルスルフェンアミド、Ｎ，Ｎ−ジエチル−２−ベンゾチアゾリルスルフェンアミド、Ｎ，Ｎ−ジプロピル−２−ベンゾチアゾリルスルフェンアミド、Ｎ，Ｎ−ジブチル−２−ベンゾチアゾリルスルフェンアミド、Ｎ，Ｎ−ジペンチル−２−ベンゾチアゾリルスルフェンアミド、Ｎ，Ｎ−ジヘキシル−２−ベンゾチアゾリルスルフェンアミド、Ｎ，Ｎ−ジペンチル−２−ベンゾチアゾリルスルフェンアミド、Ｎ，Ｎ−ジオクチル−２−ベンゾチアゾリルスルフェンアミド、Ｎ，Ｎ−ジ−２−エチルヘキシルベンゾチアゾリルスルフェンアミド、Ｎ−デシル−２−ベンゾチアゾリルスルフェンアミド、Ｎ，Ｎ−ジドデシル−２−ベンゾチアゾリルスルフェンアミド、Ｎ，Ｎ−ジステアリル−２−ベンゾチアゾリルスルフェンアミド等が挙げられる。これらの内、Ｎ−シクロヘキシル−２−ベンゾチアゾリルスルフェンアミド及びＮ−ｔｅｒｔ−ブチル−２−ベンゾチアゾリルスルフェンアミドは、カーボンブラックとの反応性が高いので好ましい。
【００２３】
本発明のゴム組成物の製造方法に用いられるチアゾール類としては、２−メルカプトベンゾチアゾール、ビス（４−メチルベンゾチアゾリル−２）−ジスルフィド、ジ−２−ベンゾチアゾリルジスルフィド、２−メルカプトベンゾチアゾールの亜鉛塩、２−メルカプトベンゾチアゾールのシクロヘキシルアミン塩、２−（Ｎ，Ｎ−ジエチルチオカルバモイルチオ）ベンゾチアゾール、２−（４’−モルホリノジチオ）ベンゾチアゾール、４−メチル−２−メルカプトベンゾチアゾール、ジ−（４−メチル−２−ベンゾチアゾリル）ジスルフィド、５−クロロ−２−メルカプトベンゾチアゾール、２−メルカプトベンゾチアゾールナトリウム、２−メルカプト−６−ニトロベンゾチアゾール、２−メルカプト-ナフト［１，２−ｄ］チアゾール、２−メルカプト−５−メトキシベンゾチアゾール、６−アミノ−２−メルカプトベンゾチアゾール等が挙げられる。これらの内、２−メルカプトベンゾチアゾール、ビス（４−メチルベンゾチアゾリル−２）−ジスルフィド、及びジ−２−ベンゾチアゾリルジスルフィドは、カーボンブラックとの反応性が高いので好ましい。
【００２４】
本発明のゴム組成物の製造方法に用いられるチウラム類としては、テトラメチルチウラムジスルフィド、テトラエチルチウラムジスルフィド、テトラプロピルチウラムジスルフィド、テトライソプロピルチウラムジスルフィド、テトラブチルチウラムジスルフィド、テトラペンチルチウラムジスルフィド、テトラヘキシルチウラムジスルフィド、テトラヘプチルチウラムジスルフィド、テトラオクチルチウラムジスルフィド、テトラノニルチウラムジスルフィド、テトラデシルチウラムジスルフィド、テトラドデシルチウラムジスルフィド、テトラステアリルチウラムジスルフィド、テトラベンジルチウラムジスルフィド、テトラキス（２−エチルヘキシル）チウラムジスルフィド、テトラメチルチウラムモノスルフィド、テトラエチルチウラムモノスルフィド、テトラプロピルチウラムモノスルフィド、テトライソプロピルチウラムモノスルフィド、テトラブチルチウラムモノスルフィド、テトラペンチルチウラムモノスルフィド、テトラヘキシルチウラムモノスルフィド、テトラヘプチルチウラムモノスルフィド、テトラオクチルチウラムモノスルフィド、テトラノニルチウラムモノスルフィド、テトラデシルチウラムモノスルフィド、テトラドデシルチウラムモノスルフィド、テトラステアリルチウラムモノスルフィド、テトラベンジルチウラムモノスルフィド、ジペンタメチレンチウラムテトラスルフィド等が挙げられる。これらの内、テトラキス（２−エチルヘキシル）チウラムジスルフィド及びテトラベンジルチウラムジスルフィドは、カーボンブラックとの反応性が高いので好ましい。
【００２５】
本発明のゴム組成物の製造方法に用いられるチオウレア類としては、チオ尿素、Ｎ，Ｎ’−ジフェニルチオ尿素、トリメチルチオ尿素、Ｎ，Ｎ’−ジエチルチオ尿素、Ｎ，Ｎ’−ジメチルチオ尿素、Ｎ，Ｎ’−ジブチルチオ尿素、エチレンチオ尿素、Ｎ，Ｎ’−ジイソプロピルチオ尿素、Ｎ，Ｎ’−ジシクロヘキシルチオ尿素、１，３−ジ（ｏ−トリル）チオ尿素、１，３−ジ（ｐ−トリル）チオ尿素、１，１−ジフェニル−２−チオ尿素、２，５−ジチオビ尿素、グアニルチオ尿素、１−（１−ナフチル）−２−チオ尿素、１−フェニル−２−チオ尿素、ｐ−トリルチオ尿素、ｏ−トリルチオ尿素等が挙げられる。これらの内、チオ尿素、Ｎ，Ｎ’−ジエチルチオ尿素、トリメチルチオ尿素、Ｎ，Ｎ’−ジフェニルチオ尿素及びＮ，Ｎ’−ジメチルチオ尿素は、カーボンブラックとの反応性が高いので好ましい。
【００２６】
本発明のゴム組成物の製造方法に用いられるジチオカルバミン酸塩類としては、ジメチルジチオカルバミン酸亜鉛、ジエチルジチオカルバミン酸亜鉛、ジプロピルジチオカルバミン酸亜鉛、ジイソプロピルジチオカルバミン酸亜鉛、ジブチルジチオカルバミン酸亜鉛、ジペンチルジチオカルバミン酸亜鉛、ジヘキシルジチオカルバミン酸亜鉛、ジヘプチルジチオカルバミン酸亜鉛、ジオクチルジチオカルバミン酸亜鉛、ジ（２−エチルヘキシル）ジチオカルバミン酸亜鉛、ジデシルジチオカルバミン酸亜鉛、ジドデシルジチオカルバミン酸亜鉛、Ｎ−ペンタメチレンジチオカルバミン酸亜鉛、Ｎ−エチル−Ｎ−フェニルジチオカルバミン酸亜鉛、ジベンジルジチオカルバミン酸亜鉛、ジメチルジチオカルバミン酸銅、ジエチルジチオカルバミン酸銅、ジプロピルジチオカルバミン酸銅、ジイソプロピルジチオカルバミン酸銅、ジブチルジチオカルバミン酸銅、ジペンチルジチオカルバミン酸銅、ジヘキシルジチオカルバミン酸銅、ジヘプチルジチオカルバミン酸銅、ジオクチルジチオカルバミン酸銅、ジ（２−エチルヘキシル）ジチオカルバミン酸銅、ジデシルジチオカルバミン酸銅、ジドデシルジチオカルバミン酸銅、N-ペンタメチレンジチオカルバミン酸銅、ジベンジルジチオカルバミン酸銅、ジメチルジチオカルバミン酸ナトリウム、ジエチルジチオカルバミン酸ナトリウム、ジプロピルジチオカルバミン酸ナトリウム、ジイソプロピルジチオカルバミン酸ナトリウム、ジブチルジチオカルバミン酸ナトリウム、ジペンチルジチオカルバミン酸ナトリウム、ジヘキシルジチオカルバミン酸ナトリウム、ジヘプチルジチオカルバミン酸ナトリウム、ジオクチルジチオカルバミン酸ナトリウム、ジ（２−エチルヘキシル）ジチオカルバミン酸ナトリウム、ジデシルジチオカルバミン酸ナトリウム、ジドデシルジチオカルバミン酸ナトリウム、Ｎ−ペンタメチレンジチオカルバミン酸ナトリウム、ジベンジルジチオカルバミン酸ナトリウム、ジメチルジチオカルバミン酸第二鉄、ジエチルジチオカルバミン酸第二鉄、ジプロピルジチオカルバミン酸第二鉄、ジイソプロピルジチオカルバミン酸第二鉄、ジブチルジチオカルバミン酸第二鉄、ジペンチルジチオカルバミン酸第二鉄、ジヘキシルジチオカルバミン酸第二鉄、ジヘプチルジチオカルバミン酸第二鉄、ジオクチルジチオカルバミン酸第二鉄、ジ（２−エチルヘキシル）ジチオカルバミン酸第二鉄、ジデシルジチオカルバミン酸第二鉄、ジドデシルジチオカルバミン酸第二鉄、Ｎ−ペンタメチレンジチオカルバミン酸第二鉄、ジベンジルジチオカルバミン酸第二鉄等が挙げられる。これらの内、ジベンジルジチオカルバミン酸亜鉛、Ｎ−エチル−Ｎ−フェニルジチオカルバミン酸亜鉛、ジメチルジチオカルバミン酸亜鉛及びジメチルジチオカルバミン酸銅は、カーボンブラックとの反応性が高いので好ましい。
【００２７】
本発明のゴム組成物の製造方法に用いられるキサントゲン酸塩類としては、メチルキサントゲン酸亜鉛、エチルキサントゲン酸亜鉛、プロピルキサントゲン酸亜鉛、イソプロピルキサントゲン酸亜鉛、ブチルキサントゲン酸亜鉛、ペンチルキサントゲン酸亜鉛、ヘキシルキサントゲン酸亜鉛、ヘプチルキサントゲン酸亜鉛、オクチルキサントゲン酸亜鉛、２−エチルヘキシルキサントゲン酸亜鉛、デシルキサントゲン酸亜鉛、ドデシルキサントゲン酸亜鉛、メチルキサントゲン酸カリウム、エチルキサントゲン酸カリウム、プロピルキサントゲン酸カリウム、イソプロピルキサントゲン酸カリウム、ブチルキサントゲン酸カリウム、ペンチルキサントゲン酸カリウム、ヘキシルキサントゲン酸カリウム、ヘプチルキサントゲン酸カリウム、オクチルキサントゲン酸カリウム、２−エチルヘキシルキサントゲン酸カリウム、デシルキサントゲン酸カリウム、ドデシルキサントゲン酸カリウム、メチルキサントゲン酸ナトリウム、エチルキサントゲン酸ナトリウム、プロピルキサントゲン酸ナトリウム、イソプロピルキサントゲン酸ナトリウム、ブチルキサントゲン酸ナトリウム、ペンチルキサントゲン酸ナトリウム、ヘキシルキサントゲン酸ナトリウム、ヘプチルキサントゲン酸ナトリウム、オクチルキサントゲン酸ナトリウム、２−エチルヘキシルキサントゲン酸ナトリウム、デシルキサントゲン酸ナトリウム、ドデシルキサントゲン酸ナトリウム等が挙げられる。これらの内、イソプロピルキサントゲン酸亜鉛は、カーボンブラックとの反応性が高いので好ましい。
【００２８】
本発明のゴム組成物の製造方法に係る混練の第一段階におけるゴム組成物中の化合物（Ｃ）、又は混練の第二段階以降でかつ最終段階より前の段階（Ｙ）におけるゴム組成物中の化合物（Ｃ）は、ゴム成分（Ａ）１００質量部に対して、０．３〜６．０質量部加えられることが好ましく、０．４〜３．０質量部加えられることがより好ましく、０．５〜３．０質量部加えられることがさらに好ましい。０．３質量部以上であれば、カーボンブラックの補強性を向上することができ、６．０質量部以下であれば、過剰の使用を避けることができコスト的に有利で経済的である。
なお、加硫促進剤（Ｃ）は、硫黄加硫の促進剤としても用いられるので、混練の最終段階においても所望により適量を配合してもよい。
【００２９】
本発明のゴム組成物の製造方法において、通常、ゴム組成物に配合される亜鉛華、脂肪酸、樹脂酸等の加硫活性剤、老化防止剤等の各種配合剤は、必要に応じ、混練の第一段階又は最終段階、あるいは第一段階と最終段階の中間段階において混練りされる。
本発明の製造方法における混練装置として、バンバリーミキサー、ロール、インテンシブミキサー、二軸押出機等が用いられる。
【実施例】
【００３０】
以下に、実施例を挙げて本発明をさらに詳しく説明するが、本発明は下記の実施例に何ら限定されるものではない。
なお、低発熱性（ｔａｎδ指数）及び耐摩耗性を下記の方法により評価した。
【００３１】
（１）低発熱性（ｔａｎδ指数）
粘弾性測定装置（レオメトリックス社製）を使用し、温度６０℃、動歪み５％、周波数１５Ｈｚでｔａｎδを測定した。比較例１、３、６、７、８、９、１０又は１１のｔａｎδの逆数を１００として下記式にて指数表示した。指数値が大きい程、低発熱性であり、ヒステリシスロスが小さいことを示す。
低発熱性指数＝｛（比較例１、３、６、７、８、９、１０又は１１の加硫ゴム組成物のｔａｎδ）／（供試加硫ゴム組成物のｔａｎδ）｝×１００
【００３２】
（２）耐摩耗性
ＪＩＳ  Ｋ６２６４−２：２００５に準拠して、ランボーン型摩耗試験機を用い、室温（２３℃）におけるスリップ率６０％の摩耗量を測定し、摩耗量の逆数を、比較例１、３、６、７、８、９、１０又は１１の摩耗量を１００として、以下の式により指数で表示した。この数値が大きい程、耐摩耗性が良好であり、指数１００を超えることが好ましい。
耐摩耗性指数＝｛比較例１、３、６、７、８、９、１０又は１１の加硫ゴム組成物の摩耗量）／供試加硫ゴム組成物の摩耗量）｝×１００
【００３３】
実施例１〜４５及び比較例１〜１０
第１表〜第１２表に示す配合処方、並びに混練の第一段階における混練時間及びゴム組成物の最高温度になるように調整してバンバリーミキサーで混練し、５５種類のゴム組成物を調製した。
実施例１〜４５のゴム組成物の混練の第一段階において、ゴム成分（Ａ）、カーボンブラック（Ｂ）の全部、化合物（Ｃ）及びその他の配合剤を混練した。混練の第一段階において、カーボンブラック（Ｂ）の全部と化合物（Ｃ）とを同時に加えた。
比較例１〜１０のゴム組成物の混練の第一段階においては、ゴム成分（Ａ）、カーボンブラック（Ｂ）の全部、及びその他の配合剤を加えたが、化合物（Ｃ）は加えないで、混練した。
得られた５５種類のゴム組成物の低発熱性（ｔａｎδ指数）及び耐磨耗性を上記の方法により評価した。結果を第１表〜第１２表に示す。
【００３４】
【表１】
2015078269.tif 000002
【００３５】
［注］
＊１：  旭化成株式会社製溶液重合スチレン−ブタジエン共重合体ゴム、商品名「タフデン２０００」
＊２：  ＪＳＲ株式会社製ポリブタジエンゴム、商品名「ＪＳＲ  ＢＲ０１」
＊３：  カーボンブラック−１：東海カーボン株式会社製 、商品名「シースト６」（窒素吸着比表面積：１１９ｍ2／ｇ、ＤＢＰ吸収量：１１４ｃｍ3／１００ｇ）
＊４：  Ｎ−（1，３−ジメチルブチル）−Ｎ’−フェニル−ｐ−フェニレンジアミン、大内新興化学工業株式会社製、商品名「ノクラック ６Ｃ」
＊５：  Ｎ−シクロヘキシル−２−ベンゾチアゾリルスルフェンアミド、大内新興化学工業株式会社製、商品名「ノクセラー ＣＺ−Ｇ」
＊６：  加硫促進剤ＭＢＴＳ：  ジ−２−ベンゾチアゾリルジスルフィド、三新化学工業株式会社製、商品名「サンセラー ＤＭ」
＊７：  テトラキス（２−エチルヘキシル）チウラムジスルフィド、大内新興化学工業株式会社製、商品名「ノクセラー ＴＯＴ−Ｎ」
＊８：  Ｎ，Ｎ’−ジエチルチオ尿素、大内新興化学工業株式会社製、商品名「ノクセラー ＥＵＲ」
＊９：  ジベンジルジチオカルバミン酸亜鉛、大内新興化学工業株式会社製、商品名「ノクセラー ＺＴＣ」
＊１０：  ２,２,４−トリメチル−１,２−ジヒドロキノリン重合体、大内新興化学工業株式会社製、商品名「ノクラック ２２４」
＊１１：  加硫促進剤ＴＢＢＳ：  Ｎ−ｔｅｒｔ−ブチル−２−ベンゾチアゾリルスルフェンアミド、三新化学工業株式会社製、商品名「サンセラー ＮＳ」
【００３６】
【表２】
2015078269.tif 000003
【００３７】
［注］
＊１〜＊１１は第１表と同じです。
＊１２：  ＪＳＲ株式会社製乳化重合スチレン−ブタジエン共重合体ゴム、商品名「＃１５００」
【００３８】
【表３】
2015078269.tif 000004
【００３９】
［注］
＊１〜＊１２は第２表と同じです。
【００４０】
【表４】
2015078269.tif 000005
【００４１】
［注］
＊１〜＊１２は第２表と同じです。
＊１３：  ２−メルカプトベンゾチアゾール、大内新興化学工業株式会社製、商品名「ノクセラー Ｍ−Ｐ」
＊１４：  ２−メルカプトベンゾチアゾールの亜鉛塩、大内新興化学工業株式会社製、商品名「ノクセラー ＭＺ」
＊１５：  ビス(４−メチルベンゾチアゾリル−２)−ジスルフィド、ＮＯＣＩＬ社製
【００４２】
【表５】
2015078269.tif 000006
【００４３】
［注］
＊１〜＊１２は第２表と同じです。
＊１６：  テトラキス（ベンジル）チウラムジスルフィド、三新化学工業株式会社製、商品名「サンセラー ＴＢＺＴＤ」
【００４４】
【表６】
2015078269.tif 000007
【００４５】
［注］
＊１〜＊１２は第２表と同じです。
＊１７：  トリメチルチオ尿素、三新化学工業株式会社製、商品名「サンセラー ＴＭＵ」
＊１８：  Ｎ, Ｎ’−ジフェニルチオ尿素、大内新興化学工業株式会社製、商品名「ノクセラー Ｃ」
【００４６】
【表７】
2015078269.tif 000008
【００４７】
［注］
＊１〜＊１２は第２表と同じです。
＊１９：  Ｎ−エチル−Ｎ−フェニルジチオカルバミン酸亜鉛、三新化学工業株式会社製、商品名「サンセラー ＰＸ」
＊２０：  ジメチルジチオカルバミン酸亜鉛、三新化学工業株式会社製、商品名「サンセラー ＰＺ」
＊２１：  ジメチルジチオカルバミン酸銅、三新化学工業株式会社製、商品名「サンセラー ＴＴ−ＣＵ」
【００４８】
【表８】
2015078269.tif 000009
【００４９】
［注］
＊１〜＊１２は第２表と同じです。
＊２２：  イソプロピルキサントゲン酸亜鉛、大内新興化学工業株式会社製、商品名「ノクセラー ＺＩＸ−Ｏ」
【００５０】
【表９】
2015078269.tif 000010
【００５１】
［注］
＊１〜＊１６は第２表、第４表及び第５表と同じです。
＊２３：  三共油化工業（株）製プロセスオイル、商品名「Ａ／Ｏ ＭＩＸ」
【００５２】
【表１０】
2015078269.tif 000011
【００５３】
［注］
＊１〜＊２３は第９表と同じです。
＊２４：  カーボンブラック−２：旭カーボン株式会社製ＩＳＡＦ−ＨＳ、商品名「＃７８」（窒素吸着比表面積：１２４ｍ2／ｇ、ＤＢＰ吸収量：１２５ｃｍ3／１００ｇ）
【００５４】
【表１１】
2015078269.tif 000012
【００５５】
［注］
＊１〜＊２３は第９表と同じです。
＊２５：  カーボンブラック−３：旭カーボン株式会社製、商品名「ＡＸ−０１５」（窒素吸着比表面積：１４５ｍ2／ｇ、ＤＢＰ吸収量：１４７ｃｍ3／１００ｇ）
【００５６】
【表１２】
2015078269.tif 000013
【００５７】
［注］
＊１〜＊２３は第９表と同じです。
＊２６：  シリカ：  東ソー・シリカ株式会社製、商品名「ニプシルＡＱ」、ＢＥＴ表面積２０５ｍ2／ｇ
＊２７：  シランカップリング剤：  ビス(３−トリエトシキシリルプロピル）ジスルフィド（平均硫黄鎖長：２．３５）、Evonik社製シランカップリング剤、商品名「Ｓｉ７５」（登録商標）
【００５８】
実施例４６〜５４
第１３表に示す配合処方、並びに混練の第一段階における混練時間及びゴム組成物の最高温度になるように調整してバンバリーミキサーで混練し、９種類のゴム組成物を調製した。実施例４６〜５４のゴム組成物の混練の第一段階において、ゴム成分（Ａ）、カーボンブラック（Ｂ）の全部、化合物（Ｃ）及びその他の配合剤を混練した。実施例４６〜４９のゴム組成物の混練の第一段階において、カーボンブラック（Ｂ）の全部及び化合物（Ｃ）を同時に加えて混練した。また、実施例５０〜５４のゴム組成物の混練の第一段階においては、ゴム成分（Ａ）、カーボンブラック（Ｂ）の全部及びその他の配合剤を混練した後、この第一段階の途中で化合物（Ｃ）を加えて更に混練した。実施例５０〜５４のゴム組成物の混練の第一段階において、ゴム組成物の最高温度が１４０℃になった時に化合物（Ｃ）を加え、さらに混練して第一段階におけるゴム組成物の最高温度を１５０℃とした。
得られた９種類のゴム組成物の低発熱性（ｔａｎδ指数）及び耐磨耗性を上記の方法により評価した。結果を第１３表に示す。なお、比較のため、実施例２及び比較例２を第１３表に併記した。
【００５９】
【表１３】
2015078269.tif 000014
【００６０】
［注］
＊１〜＊１１は第１表と同じです。
【００６１】
実施例５５〜６４及び比較例１１
第１４表に示す配合処方、並びに混練の第一段階における混練時間及びゴム組成物の最高温度になるように調整してバンバリーミキサーで混練し、実施例５５〜６４及び比較例１１の１１種類のゴム組成物を調製した。
実施例６０〜６４及び比較例１１のゴム組成物の混練の第一段階において、ゴム成分（Ａ）、カーボンブラック（Ｂ）の全部、及び化合物（Ｃ）以外の配合剤を加えて３分間混練し、ゴム組成物の最高温度が１５０℃となった時バンバリーミキサーから排出した。
次に、実施例６０〜６４のゴム組成物の混練の第二段階において、化合物（Ｃ）を加えて３分間混練し、ゴム組成物の最高温度が１５０℃となった時バンバリーミキサーから排出した。なお、比較例１１のゴム組成物の混練の第二段階においては、化合物（Ｃ）を加えないで３分間混練し、ゴム組成物の最高温度が１５０℃となった時バンバリーミキサーから排出した。
また、実施例５５〜５９のゴム組成物の混練の第一段階において、ゴム成分（Ａ）、カーボンブラック（Ｂ）の全部、化合物（Ｃ）及びその他の配合剤を加えて３分間混練し、ゴム組成物の最高温度が１５０℃となった時バンバリーミキサーから排出した。実施例５５〜５９のゴム組成物の混練の第一段階において、カーボンブラック（Ｂ）の全部及び化合物（Ｃ）を同時に加えて混練した。さらに、混練の第二段階においては、化合物（Ｃ）を加えないで３分間混練し、ゴム組成物の最高温度が１５０℃となった時バンバリーミキサーから排出した。
得られた１１種類のゴム組成物の低発熱性（ｔａｎδ指数）を上記の方法により評価した。結果を第１４表に示す。
【００６２】
【表１４】
2015078269.tif 000015
【００６３】
［注］
＊１〜＊１１は第１表と同じです。
【００６４】
第１表〜第１４表から明らかなように、実施例１〜６４のゴム組成物は、比較例１〜１１中の対比すべきゴム組成物と比較して、いずれも低発熱性（ｔａｎδ指数）及び耐摩耗性が改良され、優れていた。
【産業上の利用可能性】
【００６５】
本発明のゴム組成物の製造方法は、ゴム組成物の低発熱性を向上できるので、本発明の製造方法により得られるゴム組成物は、乗用車用、小型トラック用、軽乗用車用、軽トラック用及び大型車両用（トラック・バス用、建設車両用等）等の各種空気入りタイヤのトレッド部、特に、トレッド接地部用ゴム組成物として好適に用いられる。